(57)【要約】【課題】安価に製造され、通常では１５５０ｎｍの波長で５０μｍ２より大きな実効面積を有し、それにより非線形効果の影響を減少させ、Ｓ、ＣおよびＬバンドの組み合わせの最大可能部分にわたって使用可能な、比較的単純な光ファイバを提供すること。【解決手段】本光ファイバは１つまたは複数の埋込みスライスと盛り上がった中心スライスを含む３つまたは４つのコアスライスを有する。埋込みスライスもしくは複数の埋込みスライスの各々は極めて深く埋め込まれる。本ファイバは１４６０ｎｍよりも短いゼロ分散波長を有する。それは１５５０ｎｍの波長で５ｐｓ／ｎｍ・ｋｍ近傍の色分散と０．０３ｐｓ／ｎｍ２・ｋｍ近傍の分散スロープを有する。【選択図】      図１
2004206118.tif 000002
【特許請求の範囲】
【請求項１】
波長分割多重の伝送ネットワーク用の光ファイバであって、前記ファイバが、その中心部からその周縁部に向かって順に、屈折率が変化する屈折率プロファイルを有するコアおよび屈折率が一定なクラッド層を含み、前記コアの屈折率が変化する前記屈折率プロファイルが、前記中心部から前記周縁部に向かって順に、前記クラッド層の前記屈折率よりも高い最大屈折率を有する中心スライスと、前記クラッド層の前記屈折率よりも低い最小屈折率を有する埋込みスライスと、前記クラッド層の前記屈折率よりも高くて前記中心スライスの前記最大屈折率よりも低い最大屈折率を有する環状スライスとを含み、前記埋込みスライスの前記最小屈折率の絶対値と前記中心スライスの前記最大屈折率との間の比が５０％よりも大きく、前記中心スライスの屈折率が前記光ファイバの中心から１μｍ未満の少なくとも一点で前記中心スライスの前記最大屈折率の少なくとも７０％であり、前記各スライスの半径と屈折率は、前記光ファイバが、一方では１５５０ｎｍの波長で、第１に４ｐｓ／ｎｍ・ｋｍから６ｐｓ／ｎｍ・ｋｍの色分散と、第２に０．０２ｐｓ／ｎｍ２・ｋｍから０．０４ｐｓ／ｎｍ２・ｋｍの分散スロープと、第３に２４０ｎｍよりも小さい色分散対分散スロープ比とを有し、他方で、第１に１４６０ｎｍよりも短いゼロ分散波長と、第２に１４５０ｎｍよりも短いケーブル内カットオフ波長とを有するように決定される光ファイバ。
【請求項２】
前記埋込みスライスの前記最小屈折率の前記絶対値と前記中心スライスの前記最大屈折率との間の前記比が６０％から９０％である請求項１に記載の光ファイバ。
【請求項３】
波長分割多重の伝送ネットワーク用の光ファイバであって、前記ファイバが、その中心部からその周縁部に向かって順に、屈折率が変化する屈折率プロファイルを有するコアおよび屈折率が一定なクラッド層を含み、前記コアの屈折率が変化する前記屈折率プロファイルが、前記中心部から前記周縁部に向かって順に、前記クラッド層の前記屈折率よりも高い最大屈折率を有する中心スライスと、前記クラッド層の前記屈折率よりも低い最小屈折率を有する第１の埋込みスライスと、前記クラッド層の前記屈折率よりも高くて前記中心スライスの前記最大屈折率よりも低い最大屈折率を有する環状スライスと、前記クラッド層の前記屈折率よりも低い最小屈折率を有する第２の埋込みスライスとを含み、第１として前記第１の埋込みスライスの前記最小屈折率及び前記第２の埋込みスライスの前記最小屈折率の合計値の絶対値と、第２として前記中心スライスの前記最大屈折率との間の比が５０％よりも大きく、前記中心スライスの屈折率が前記光ファイバの中心から１μｍ未満の少なくとも一点で前記中心スライスの前記最大屈折率の少なくとも７０％であり、前記各スライスの半径と屈折率が、前記光ファイバが、一方では１５５０ｎｍの波長で、第１に４ｐｓ／ｎｍ・ｋｍから６ｐｓ／ｎｍ・ｋｍの色分散と、第２に０．０２ｐｓ／ｎｍ２・ｋｍから０．０４ｐｓ／ｎｍ２・ｋｍの分散スロープと、第３に２４０ｎｍよりも小さい色分散対分散スロープ比とを有し、他方で、第１に１４６０ｎｍよりも短いゼロ分散波長と、第２に１４５０ｎｍよりも短いケーブル内カットオフ波長とを有するように決定される光ファイバ。
【請求項４】
前記第１の埋込みスライスの前記最小屈折率の前記絶対値と前記中心スライスの前記最大屈折率との間の前記比が４０％から９０％である請求項３に記載の光ファイバ。
【請求項５】
前記環状スライスの前記最大屈折率が３×１０−３よりも小さい請求項３に記載の光ファイバ。
【請求項６】
前記各スライスの半径と屈折率が、前記光ファイバが１５５０ｎｍの波長で、０．０２５ｐｓ／ｎｍ２・ｋｍから０．０３５ｐｓ／ｎｍ２・ｋｍの分散スロープを有するように決定される請求項１または請求項３に記載の光ファイバ。
【請求項７】
前記各スライスの半径と屈折率が、前記光ファイバが１５５０ｎｍの波長で４．５ｐｓ／ｎｍ・ｋｍから５．５ｐｓ／ｎｍ・ｋｍの色分散を有するように決定される請求項１、請求項３または請求項６に記載の光ファイバ。
【請求項８】
前記各スライスの半径と屈折率が、前記光ファイバが１２６０ｎｍよりも短いケーブル内カットオフ波長を有するように決定される請求項１または請求項３に記載の光ファイバ。
【請求項９】
前記各スライスの半径と屈折率が、前記光ファイバが１４６０ｎｍの波長で２ｐｓ／ｎｍ・ｋｍよりも大きい色分散を有するように決定される請求項１または請求項３に記載の光ファイバ。
【請求項１０】
前記各スライスの半径と屈折率が、前記光ファイバが１３７５ｎｍから１４１５ｎｍのゼロ分散波長を有するように決定される請求項１または請求項３に記載の光ファイバ。
【請求項１１】
前記各スライスのいずれもが、半径の関数として複数の屈折率値の平坦域を有さない請求項１または請求項３に記載の光ファイバ。
【請求項１２】
請求項１または請求項３に記載の少なくとも１本の光ファイバを含み、かつ前記光ファイバの色分散を補償するための手段を有さない、３５０ｋｍ未満の伝送距離用の伝送システム。
【請求項１３】
前記光ファイバの長さが１ｋｍよりも長い請求項１２に記載の伝送システム。
【請求項１４】
第１として３５０ｋｍ未満の伝送距離用のメトロポリタンエリア伝送ネットワークと、第２としてアクセスネットワークの組み合わせであって、前記ネットワークがそれぞれ伝送光ファイバとアクセス光ファイバを有し、少なくともいくつかの伝送光ファイバと少なくともいくつかのアクセス光ファイバが請求項８に記載の光ファイバである組み合わせ。
【発明の詳細な説明】
【技術分野】
【０００１】
本出願は２００２年１２月２４日に出願した仏国特許出願第０２１６６１４号に基づき、その開示は全文をここに参照として取り入れ、ここで、その優先権を主張する。
【０００２】
本発明は、波長分割多重（ＷＤＭ）の伝送ネットワークのための光ファイバの分野に関する。言及されるＷＤＭ伝送ネットワークは、さらに特定すると、「メトロポリタンエリアネットワーク」として知られるネットワークである。メトロポリタンエリアネットワークの伝送距離は通常では数キロメートル、例えば１０ｋｍから約３００ｋｍである。
【背景技術】
【０００３】
本発明の目的は上記のタイプのネットワークに使用するための光ファイバであって、関係する伝送距離について主に搬送信号中の歪みにつながる非線形効果に係る制約、搬送信号の減衰につながる信号損失に係る制約、および関連する光ファイバおよび全体としての伝送システムの製造コストに伴なう制約を網羅する極めて良好な妥協策を具現化する。さらに正確には、本発明は、安価に製造され、通常では１５５０ｎｍの波長で５０μｍ２より大きな実効面積を有し、それにより非線形効果の影響を減少させ、それぞれ１４６０ｎｍ〜１５２０ｎｍ、１５２０ｎｍ〜１５６５ｎｍ、および１５６５ｎｍ〜１６２５ｎｍに及ぶＳ、ＣおよびＬバンドの組み合わせの最大可能部分にわたって使用可能な、比較的単純な光ファイバを提供することを目的とする。本発明はまた、Ｓ、ＣおよびＬバンドで単一モードであってかつそれらのバンドのスペクトルで非線形効果に対して良好な耐性を有する光ファイバを提供することを目的とする。本発明はさらに、光ファイバの色分散を補償するための手段を有さない伝送システムにさえ使用可能な光ファイバを提供することを目的とする。Ｓ、ＣおよびＬバンドの組み合わせの大部分にわたって、好ましくはＳ、ＣおよびＬの３つのバンドのすべてにわたって、色分散は、色分散の補償を必要としないように充分に低く、かつ伝送を有意に低下させる非線形効果を誘発しないように充分に高くなければならない。好ましい実施形態では、本発明は、製造するのに安価であり、通常では１５５０ｎｍの波長で５０μｍ２を超える大きな実効面積を有し、許容可能な曲げ損失と合わせて１４６０ｎｍから１６２５ｎｍの波長範囲にわたって２〜９ｐｓ／ｎｍ・ｋｍの分散を有する単純な光ファイバを提供することを目的とする。許容可能な曲げ損失は、１６２５ｎｍの波長では２０ｍｍの直径について１００ｄＢ／ｍ未満、１５５０ｎｍの波長では２０ｍｍの直径について３０ｄＢ／ｍ未満であることが好都合である。
【０００４】
こうして、本発明は広範囲のスペクトルにわたって使用され、非線形効果を最小化し、メトロポリタンエリアネットワークで使用されるときに必ずしも色分散補償を必要とせず、許容可能な曲げ損失を有することもやはり可能な単一モードの光ファイバを提供することを目的とする。この目的のために、本発明による光ファイバは色分散の最適化された狭範囲、最大の分散スロープ閾値、最大の色分散対分散スロープ比の閾値、および充分に深く埋め込まれる１つまたは２つのクラッド層を有する。
【０００５】
この光ファイバは、屈折率が変化する屈折率プロファイルを有するコアと屈折率が一定なクラッド層とを有する。このコアは多様な形状、特に方形、三角形、不等辺四辺形またはアルファ形状を有する可能性のある複数のスライスを含み、さらに先端を切り取られることおよび／または基台を含むことが可能である。本発明は、安価に製造される単純な光ファイバを提供することを目的とする。この目的のために、本発明による光ファイバは３つまたは４つのスライスに限定される。３つのスライスを備えたプロファイルは構造的な意味で最も単純であるが、しかし、埋込みスライスのみを深く埋め込むことを必須とし、それに対して４つのスライスを備えた構造的にそれほど単純ではないプロファイルを伴なうと、２つの埋込みスライスの各々はそれほど深く埋め込まれずに相応する実効面積を備えるか、または極めて深く埋め込まれて増大した実効面積を備えるかのいずれかである可能性がある。大きな中央凹みを有する同軸のプロファイルと対照的に、中心スライスは盛り上げられる。再び、安価に製造される単純な光ファイバを供給するといった目的に鑑み、本発明によれば、選択される分散スロープは低過ぎないようにされるべきであり、そうでなければ光ファイバは製造にコストがかかり過ぎるからである。選択される最小の分散スロープ閾値は本発明の重要な態様であり、必要な妥協策を達成する機会を提供し、そうでなければ達成することが過度に困難となるであろう。以前のものよりもわずかに高い好ましい最小の閾値は、最も低い最小閾値付近で得られるものに匹敵する光学的特性を有する本発明による光ファイバの製造を容易にする。
【０００６】
権利主張される狭い色分散範囲、権利主張される狭い分散スロープ範囲、中心スライスの高さに関してスライスもしくは複数スライスが充分に深く埋め込まれるという性質、最大のゼロ分散波長閾値、およびスライスの限定された数は、メトロポリタンエリアネットワークの伝送システムで使用されることを本来意図される光ファイバに要求される良好な妥協策を達成するための本発明の必須の特徴である。その他の、任意の好ましい特徴は、極めて良好な妥協策または優秀でさえある妥協策の方向で上述の妥協策を向上させる。
【０００７】
【特許文献１】仏国特許出願第０００２３１６号
【特許文献２】国際公開第０２／１４９１９号パンフレット
【特許文献３】欧州特許出願公開第１１８９０８２号明細書
【特許文献４】欧州特許出願公開第１２１１５３３号明細書
【特許文献５】欧州特許出願公開第１１４６３５８号明細書
【特許文献６】欧州特許出願公開第１１３０８２８号明細書
【特許文献７】欧州特許出願第９８１１７８２８．８号
【発明の開示】
【発明が解決しようとする課題】
【０００８】
下記に引用および分析した先行技術はいずれも本発明のすべての特徴を有しておらず、また、本発明が目的とするような最適の妥協策を達成することがない。
【０００９】
仏国特許出願第０００２３１６号の実施例１は、特に、必要な妥協策を達成するには低過ぎる分散スロープ、分散スロープの低い値については分散スロープに反比例する光ファイバのユニットコスト、および光ファイバの屈折率プロファイルのわずかな変化にすら過度に敏感な光学的特性につながる極めて低い分散スロープの不都合を有する光ファイバを開示している。
【００１０】
国際公開第０２／１４９１９号パンフレットの実施例４は、特に、高過ぎる分散スロープ、および必要な妥協策を達成するには不充分に深く埋め込まれる埋込み層の不都合を有する光ファイバを開示している。
【００１１】
欧州特許出願公開第１１８９０８２号明細書の実施例１は、特に、高過ぎる分散スロープ、および必要な妥協策を達成するには不充分に深く埋め込まれる埋込みスライスの不都合を有する光ファイバを開示している。
【００１２】
欧州特許出願公開第１１８９０８２号明細書の実施例５は、特に、低過ぎる色分散、および必要な妥協策を達成するには不充分に深く埋め込まれる埋込みスライスの欠点を有する光ファイバを開示している。
【００１３】
欧州特許出願公開第１１８９０８２号明細書の実施例１０と試験用サンプル３は、特に、高過ぎる分散スロープ、低過ぎる色分散、および必要な妥協策を達成するには不充分に深く埋め込まれる埋込みスライスの欠点を有する光ファイバを開示している。
【００１４】
欧州特許出願公開第１２１１５３３号明細書の比較実施例４、９、１０、１１および１２は、特に、高過ぎる色分散、および必要な妥協策を達成するには不充分に深く埋め込まれる埋込みスライスの欠点を有する光ファイバを開示している。
【００１５】
欧州特許出願公開第１１４６３５８号明細書の実施例１８は、特に、高過ぎる色分散、および必要な妥協策を達成するには不充分に深く埋め込まれる埋込みスライスの欠点を有する光ファイバを開示している。
【００１６】
欧州特許出願公開第１１４６３５８号明細書の実施例２２は、特に、必要な妥協策を達成するには不充分に深く埋め込まれる埋込みスライス、および本発明による光ファイバの曲げ損失よりも有意に大きい曲げ損失の欠点を有する光ファイバを開示している。
【００１７】
欧州特許出願公開第１１３０８２８号明細書の実施例１と３は、特に、１５５０ｎｍにおける小さ過ぎる実効面積の欠点を有し、さらにプロファイルが特定されない光ファイバを開示している。
【００１８】
欧州特許出願公開第１１３０８２８号明細書の実施例２と４は、特に、低過ぎる分散スロープの欠点を有し、さらにプロファイルが特定されない光ファイバを開示している。
【００１９】
欧州特許出願第９８１１７８２８．８号の実施例２と３は、特に、必要な妥協策を達成するには不充分に深く埋め込まれる埋込みスライスの欠点を有し、かつ本発明による光ファイバのそれよりも有意に高い曲げ損失を有すると思われる光ファイバを開示している。
【００２０】
欧州特許出願第９８１１７８２８．８号の実施例４は、特に、低過ぎる色分散、および必要な妥協策を達成するには不充分に深く埋め込まれる埋込みスライスの欠点を有する光ファイバを開示している。
【００２１】
欧州特許出願第９８１１７８２８．８号の実施例５は、特に、高すぎる分散スロープ、低過ぎる色分散、および必要な妥協策を達成するには不充分に深く埋め込まれる埋込みスライスの欠点を有する光ファイバを開示している。
【課題を解決するための手段】
【００２２】
必要な妥協策を達成するために、本発明の第１の実施形態は波長分割多重の伝送ネットワークで使用するための光ファイバを提供するものであって、このファイバは、中心部から周縁部に向かって順に、屈折率が変化する屈折率プロファイルを有するコアと屈折率が一定のクラッド層とを含む。屈折率が変化する上述の屈折率プロファイルが、中心部から周縁部に向かって順に、クラッド層の屈折率よりも高い最大屈折率を有する中心スライスと、クラッド層の屈折率よりも低い最小屈折率を有する埋込みスライスと、およびクラッド層の屈折率よりも高くて中心スライスの最大屈折率よりも低い最大屈折率を有する環状スライスとを含む。埋込みスライスの最小屈折率の絶対値と中心スライスの最大屈折率との間の比が５０％よりも大きく、中心スライスの屈折率が光ファイバの中心から１μｍ未満の少なくとも一点で中心スライスの最大屈折率の少なくとも７０％であり、複数のスライスの各々の半径と屈折率は、光ファイバが、一方では１５５０ｎｍの波長で、第１に４ｐｓ／ｎｍ・ｋｍから６ｐｓ／ｎｍ・ｋｍの色分散と、第２に０．０２ｐｓ／ｎｍ２・ｋｍから０．０４ｐｓ／ｎｍ２・ｋｍの分散スロープと、第３に２４０ｎｍよりも小さい色分散対分散スロープ比とを有し、他方で、第１に１４６０ｎｍよりも短いゼロ分散波長と、第２に１４５０ｎｍよりも短いケーブル内カットオフ波長とを有するように決定される。
【００２３】
必要な妥協策を改善するために、特に、光ファイバの製造コストと単純性を過度に悪化させることなく、得られる光ファイバの実効面積を増大させるために、埋込みスライスの最小屈折率の絶対値と中心スライスの最大屈折率との間の比は６０％から９０％である。
【００２４】
必要な妥協策を達成するために、本発明の第２の実施形態は波長分割多重の伝送ネットワークで使用するための光ファイバを提供するものであって、このファイバは、中心部から周縁部に向かって順に、屈折率が変化する屈折率プロファイルを有するコアと屈折率が一定のクラッド層とを含む。屈折率が変化する上述の屈折率プロファイルが、前記中心部から前記周縁部に向かって順に、クラッド層の屈折率よりも高い最大屈折率を有する中心スライスと、クラッド層の屈折率よりも低い最小屈折率を有する第１の埋込みスライスと、クラッド層の屈折率よりも高くて中心スライスの最大屈折率よりも低い最大屈折率を有する環状スライスと、クラッド層の屈折率よりも低い最小屈折率を有する第２の埋込みスライスとを含む。第１に第１の埋込みスライスの最小屈折率及び第２の埋込みスライスの最小屈折率の合計の絶対値と、第２に中心スライスの最大屈折率との間の比が５０％よりも大きく、中心スライスの屈折率が光ファイバの中心から１μｍ未満の少なくとも一点で中心スライスの最大屈折率の少なくとも７０％であり、複数スライスの各々の半径と屈折率は、光ファイバが、一方では１５５０ｎｍの波長で、第１に４ｐｓ／ｎｍ・ｋｍから６ｐｓ／ｎｍ・ｋｍの色分散と、第２に０．０２ｐｓ／ｎｍ２・ｋｍから０．０４ｐｓ／ｎｍ２・ｋｍの分散スロープと、第３に２４０ｎｍよりも小さい色分散対分散スロープ比とを有し、他方で、第１に１４６０ｎｍよりも短いゼロ分散波長と、第２に１４５０ｎｍよりも短いケーブル内カットオフ波長とを有するように決定される。
【００２５】
必要な妥協策を改善するために、特に、光ファイバの製造コストと単純性を過度に悪化させることなく、得られる光ファイバの実効面積を増大させるために、第１の埋込みスライスの最小屈折率の絶対値と中心スライスの最大屈折率の間の比は４０％から９０％である。
【００２６】
第１および第２の実施形態で、得られる光ファイバの、普通はλｃｃと表示されるケーブル内カットオフ波長は、Ｓ、ＣおよびＬバンドで光ファイバが単一モードファイバであり得るように１４５０ｎｍ未満にされる。ケーブル内カットオフ波長の制御を向上させるために、環状スライスの最大屈折率は３×１０−３よりも低いことが好ましい。好ましい実施形態では、メトロポリタンエリア伝送ネットワークとアクセスネットワークを組み合わせる同じシステム内で伝送光ファイバとアクセス光ファイバの両方として本発明による光ファイバを使用することを可能にするために、複数スライスの各々の半径と屈折率は、光ファイバが１２６０ｎｍよりも短いケーブル内カットオフ波長を有するように決定される。本発明のこの好ましい実施形態はまた、それぞれ伝送光ファイバとアクセス光ファイバを含む、第１に３５０ｋｍよりも短い伝送距離用のメトロポリタンエリア伝送ネットワークと、第２にアクセスネットワークとの組み合わせに関し、そこでは伝送光ファイバの少なくともいくつかとアクセス光ファイバの少なくともいくつかは１２６０ｎｍよりも短いケーブル内カットオフ波長をもつ光ファイバである。すべての伝送光ファイバおよびすべてのアクセス光ファイバが１２６０ｎｍよりも短いケーブル内カットオフ波長をもつ光ファイバであることが好ましい。
【００２７】
必要な妥協策を改善して事実上同じ性能を備えてさらに低コストの光ファイバを作製するために、複数スライスの各々の半径と屈折率は、光ファイバが１５５０ｎｍの波長で、０．０２５ｐｓ／ｎｍ２・ｋｍから０．０３５ｐｓ／ｎｍ２・ｋｍの分散スロープを有するように決定されることが好ましい。複数スライスの各々の半径と屈折率は、光ファイバが１５５０ｎｍの波長で４．５ｐｓ／ｎｍ・ｋｍから５．５ｐｓ／ｎｍ・ｋｍの色分散を有するように決定されることが好都合である。
【００２８】
非線形効果に起因する劣化を低減してＳバンド全体にわたって使用可能である本発明の光ファイバについては、複数スライスの各々の半径と屈折率は、光ファイバが１４６０ｎｍの波長で２ｐｓ／ｎｍ・ｋｍよりも大きい色分散を有するように決定されることが好ましい。
【００２９】
好ましい実施形態では、複数スライスの各々の半径と屈折率は、光ファイバが１３７５ｎｍから１４１５ｎｍのゼロ分散波長を有することで５ｐｓ／ｎｍ・ｋｍ近傍の分散と０．０３ｐｓ／ｎｍ２・ｋｍ近傍の分散スロープを得るように決定される。
【００３０】
本発明による光ファイバの製造をさらに単純化するために、いずれのスライスも半径の関数として複数の屈折率値の平坦域を有さないこと、すなわち、複数のスライスが多種多様な形状を有する可能性がある場合、いずれのスライスも複数のステップを備えたステップ形状ではないことが好ましい。すべてのスライスの各々が唯一の平坦域を有することが好ましいが、平坦域の間の移行に傾斜をつけられる、すなわち垂直ではないことは可能である。
【００３１】
本発明はまた、３５０ｋｍ未満の伝送距離用の伝送システムに関し、少なくとも１本の本発明による光ファイバを含み、かつ光ファイバの色分散を補償するための手段を有さない。普通の色分散補償手段は、たとえモジュール内であってもあるいは回線内であっても色分散補償光ファイバを含み、光学部品の形をとることもやはり可能である。本発明による光ファイバは１ｋｍを超える長さで使用されることが好ましい。もし、本発明による光ファイバがそれでもやはり補償手段、例えば分散補償光ファイバを備えて使用されるならば、本発明による光ファイバの色分散を効果的に補償するためには、長さの短い分散補償光ファイバを必要とするに過ぎない。
【００３２】
範例として与えられる以下の説明と添付の図面を考慮に入れると本発明がさらによく理解され、他の特徴および利点が明らかになるであろう。
【発明を実施するための最良の形態】
【００３３】
図１は本発明による光ファイバの４つのスライスを備えたプロファイルのタイプの範例を図式的に示している。第１のスライスまたは別名にいう中心スライスは、クラッド層の一定の屈折率に対して最大屈折率差Δｎ１および外径ｒ１を有する。最大屈折率差Δｎ１は正である。屈折率は半径ゼロと半径ｒ１の間で一定であることが好ましい。第２のスライスまたは別名にいう第１の埋込みスライスは、クラッド層の一定の屈折率に対して最大屈折率差Δｎ２および外径ｒ２を有する。最大屈折率差Δｎ２は負である。屈折率は半径ｒ１と半径ｒ２の間で一定であることが好ましい。第３のスライスまたは別名にいう環状スライスは、クラッド層の一定の屈折率に対して最大屈折率差Δｎ３および外径ｒ３を有する。最大屈折率差Δｎ３は正である。屈折率は半径ｒ２と半径ｒ３の間で一定であることが好ましい。第４のスライスまたは別名にいう第２の埋込みスライスは、クラッド層の一定の屈折率に対して最大屈折率差Δｎ４および外径ｒ４を有する。最大屈折率差Δｎ４は負である。屈折率は半径ｒ３と半径ｒ４の間で一定であることが好ましい。半径ｒ４を越えると屈折率が一定のクラッド層である。
【００３４】
図１はまた、Δｎ４＝０およびｒ４＝ｒ３である場合の本発明による光ファイバの、３つのスライスを備えたプロファイルのタイプの範例を表わし得る。この場合には、第２の埋込みスライスは存在せず、第１の埋込みスライスが単に埋込みスライスと称される。
【００３５】
図２は、３つまたは４つのスライスを備えた本発明による光ファイバのプロファイルの１９通りの範例（Ｅｘ）に関する半径と屈折率差を含む表である。最も左側の列は範例の番号１から１９を示す。次の３つまたは４つの列はコアの変化屈折率プロファイルの半径をμｍで示している。次の３つまたは４つの列は屈折率差の１０００倍値（単位なし）を示す。その次の列は、第１として埋込みスライス（埋込みスライスが２つある場合の第１の埋込みスライス）の最小屈折率の絶対値と、第２として中心スライスの最大屈折率との間の比を与える。さらにその次の列は、第１として第２の埋込みスライス（存在する場合に限る）の最小屈折率の絶対値と、第２として中心スライスの最大屈折率との間の比を与える。最後の列は、第１として第１の埋込みスライスの最小屈折率（Δｎ２）と第２の埋込みスライスの最小屈折率（Δｎ４）の合計値の絶対値と、第２として中心スライスの最大屈折率（Δｎ１）との間の比を与える。
【００３６】
図３は、図２に規定したプロファイルを有する本発明による光ファイバの特性の表である。最も左側の列は範例の番号１から１５を示す。その他の列は、検討した範例のそれぞれについての光ファイバの特性を示す。例えば、次の列はｎｍで表わされた理論上のカットオフ波長λｃｔｈを示す。その次の列はｎｍで表わされた実効カットオフ波長λｃｅｆｆを示す。さらにその次の列はｎｍで表わされた最大ケーブル内カットオフ波長閾値λｃｃを示す。ケーブル内カットオフ波長と実効カットオフ波長はＩＴＵ  Ｇ．６５０規格に規定されている。次の３つの列はそれぞれ１４６０ｎｍ、１５５０ｎｍおよび１６２５ｎｍの波長で、ｐｓ／ｎｍ・ｋｍの単位で表わされた色分散Ｃを示している。最後の列はｐｓ／ｎｍ２・ｋｍで表わされた１５５０ｎｍの波長における分散スロープＣ’を示している。
【００３７】
図４は、図２に規定したプロファイルを有する本発明による光ファイバのその他の特性の表である。最も左側の列は範例の番号１から１９を示す。その他の列は、検討した範例のそれぞれについての光ファイバの特性を示す。例えば、次の列はμｍで表わされた１５５０ｎｍの波長におけるモード直径２Ｗ０２を示す。その次の列はμｍ２で表わされた１５５０ｎｍの波長における実効面積Ｓｅｆｆを示す。さらにその次の３つの列はそれぞれ１５５０ｎｍ、１６２５ｎｍおよび１６７５ｎｍの波長で、ｄＢ／ｍで表わされた２０ｍｍの直径に曲げられた光ファイバの最大曲げ損失閾値を示す（ＰＰＣ）。１６７５ｎｍにおける低い曲げ損失を前提とすると、本発明による光ファイバは１６２５ｎｍから１６７５ｎｍのＵバンドでも使用可能でる。最後の列は、本願出願人らのＧ６５２ファイバに関して、１５５０ｎｍの波長におけるマイクロベンドに対する感度を与える。３つのスライスを備えた１〜６および１９の範例は１５５０ｎｍの波長で平均的な曲げ損失およびマイクロベンド損失を有し、それは４つのスライスを備えた７〜１８の範例のそれらよりも低く、したがって優れている。他方で、４つのスライスを備えた７〜１８の範例は、１５５０ｎｍの波長で、平均して大きい実効面積を有し、それは３つのスライスを備えた１〜６および１９の範例のそれよりも優れている。
【図面の簡単な説明】
【００３８】
【図１】４つのスライスを備えた本発明による光ファイバのプロファイルのタイプの１つの範例を図式的に示す図である。
【図２】３つまたは４つのスライスを備えた本発明による光ファイバのプロファイルの１９の範例に関する半径と屈折率を含む表である。
【図３】図２に規定したプロファイルを有する本発明による光ファイバの特性を含む表である。
【図４】図２に規定したプロファイルを有する本発明による光ファイバのその他の特性を含む表である。
【符号の説明】
【００３９】
ｒ１  中心スライスの外径
ｒ２  埋込みスライスの外径
ｒ３  環状スライスの外径
ｒ４  第２の埋込みスライスの外径
Δｎ１  中心スライスの屈折率の最大屈折率差
Δｎ２  埋込みスライスの屈折率の最大屈折率差
Δｎ３  環状スライスの屈折率の最大屈折率差
Δｎ４  第２の埋込みスライスの屈折率の最大屈折率差
Ｓｅｆｆ  実効面積
Ｃ  色分散
Ｃ’  分散スロープ
λｃｔｈ  理論上のカットオフ波長
λｃｅｆｆ  実効カットオフ波長
λｃｃ  ケーブル内カットオフ波長
２Ｗ０２  モード直径
【図１】
2004206118.tif 000003
【図２】
2004206118.tif 000004
【図３】
2004206118.tif 000005
【図４】
2004206118.tif 000006
【外国語明細書】
2004206118.tif 000007
2004206118.tif 000008
2004206118.tif 000009
2004206118.tif 000010
2004206118.tif 000011
2004206118.tif 000012
2004206118.tif 000013
2004206118.tif 000014
2004206118.tif 000015
2004206118.tif 000016
2004206118.tif 000017
2004206118.tif 000018
2004206118.tif 000019
2004206118.tif 000020
2004206118.tif 000021
2004206118.tif 000022
2004206118.tif 000023
2004206118.tif 000024